(57)【要約】【課題】緻密な組織を有すると共に、偏析相が少ないＣｕ−Ｇａ合金、スパッタリングターゲット、Ｃｕ−Ｇａ合金の製造方法、スパッタリングターゲットの製造方法を提供する。【解決手段】本発明に係るＣｕ−Ｇａ合金は、複数の相を含むＣｕ−Ｇａ合金であって、４０重量％以上６０重量％以下のガリウム（Ｇａ）を含み、残部が銅（Ｃｕ）及び不可避的不純物からなり、Ｇａを８０重量％以上含む偏析相を含み、偏析相の体積の当該Ｃｕ−Ｇａ合金全体の体積に占める割合が１％以下である。【選択図】図１
2010280944.tif 000002
【特許請求の範囲】
【請求項１】
複数の相を含むＣｕ−Ｇａ合金であって、
４０重量％以上６０重量％以下のガリウム（Ｇａ）を含み、残部が銅（Ｃｕ）及び不可避的不純物からなり、
前記Ｇａを８０重量％以上含む偏析相を含み、
前記偏析相の体積の当該Ｃｕ−Ｇａ合金全体の体積に占める割合が１％以下であるＣｕ−Ｇａ合金。
【請求項２】
４０重量％以上６０重量％以下のＧａを含む粒子を含み、
前記粒子は、０．１μｍ以上３０μｍ以下の粒径を有すると共に、前記粒子の体積の当該Ｃｕ−Ｇａ合金全体の体積に占める割合が９０％以上である請求項１に記載のＣｕ−Ｇａ合金。
【請求項３】
複数の相を含むＣｕ−Ｇａ合金であって、
４０重量％以上６０重量％以下のガリウム（Ｇａ）を含み、残部が銅（Ｃｕ）及び不可避的不純物からなり、
Ｃｕ−Ｇａ合金のγ３相、及びε相を有し、
前記γ３相の体積と前記ε相の体積との合計の当該Ｃｕ−Ｇａ合金全体の体積に占める割合が９９％以上であるＣｕ−Ｇａ合金。
【請求項４】
前記γ３相は、０．１μｍ以上３０μｍ以下の粒径を有する粒子からなり、
前記γ３相の体積の当該Ｃｕ−Ｇａ合金全体の体積に占める割合が９０％以上である請求項３に記載のＣｕ−Ｇａ合金。
【請求項５】
請求項１〜４のいずれか１項に記載のＣｕ−Ｇａ合金から製造されるスパッタリングターゲット。
【請求項６】
Ｃｕ−Ｇａ合金の製造方法であって、
４０重量％以上６０重量％以下のガリウム（Ｇａ）を含み、残部が銅（Ｃｕ）及び不可避的不純物からなる混合物を加熱して溶融させる溶融工程と、
溶融させた前記混合物を２５４℃まで冷却し、４０重量％以上６０重量％以下のＧａを含む粒子であって、０．１μｍ以上３０μｍ以下の粒径を有する粒子を凝固させて形成すると共に、前記粒子の体積の当該Ｃｕ−Ｇａ合金全体の体積に占める割合が９０％以上のＣｕ−Ｇａ合金を形成する冷却工程と
を備えるＣｕ−Ｇａ合金の製造方法。
【請求項７】
前記冷却工程後、２００℃以上２５４℃未満の温度で８時間以上の熱処理を前記Ｃｕ−Ｇａ合金に施す熱処理工程
を更に備える請求項６に記載のＣｕ−Ｇａ合金の製造方法。
【請求項８】
前記冷却工程は、２０℃／ｓｅｃの冷却速度で２５４℃まで冷却することにより溶融した前記混合物を急冷凝固させる請求項７に記載のＣｕ−Ｇａ合金の製造方法。
【請求項９】
前記溶融工程は、水冷鋳型若しくはルツボに入れた前記混合物を溶融させ、
前記冷却工程は、前記水冷鋳型若しくは前記ルツボを直接冷却する請求項８に記載のＣｕ−Ｇａ合金の製造方法。
【請求項１０】
請求項６〜９のいずれか１項に記載のＣｕ−Ｇａ合金の製造方法により製造されたＣｕ−Ｇａ合金から所定形状を有するスパッタリングターゲットを製造する工程を備えるスパッタリングターゲットの製造方法。
【発明の詳細な説明】
【技術分野】
【０００１】
本発明は、Ｃｕ−Ｇａ合金、スパッタリングターゲット、Ｃｕ−Ｇａ合金の製造方法、スパッタリングターゲットの製造方法に関する。特に、本発明は、太陽電池に用いられるＣｕ−Ｇａ合金、スパッタリングターゲット、Ｃｕ−Ｇａ合金の製造方法、スパッタリングターゲットの製造方法に関する。
【背景技術】
【０００２】
従来、Ｃｕ−Ｇａ二元系合金スパッタリングターゲットとして、３０質量％〜６０質量％のＧａを含み、残部がＣｕからなる組成の成分と、３０質量％を越えた量のＧａを含み、残部がＣｕからなる高Ｇａ含有Ｃｕ−Ｇａ二元系合金粒を１５質量％以下のＧａを含む低Ｇａ含有Ｃｕ−Ｇａ二元系合金からなる粒界相で包囲した二相共存組織とを備えるＣｕ−Ｇａ二元系合金スパッタリングターゲットが知られている（例えば、特許文献１参照）。
【０００３】
特許文献１に記載のＣｕ−Ｇａ二元系合金スパッタリングターゲットは、上記構成を備えるので、太陽電池において、Ｃｕ−Ｉｎ−Ｇａ−Ｓｅ四元系合金膜からなる光吸収層を形成する場合に用いられるＣｕ−Ｇａ二元系合金スパッタリングターゲットを歩留り良く製造することができる。
【先行技術文献】
【特許文献】
【０００４】
【特許文献１】特開２００８−１３８２３２号公報
【発明の概要】
【発明が解決しようとする課題】
【０００５】
しかし、特許文献１に記載のＣｕ−Ｇａ二元系合金スパッタリングターゲットは、原料粉末を焼結することにより製造される。したがって、製造されるスパッタリングターゲットの組織の緻密化が困難であり、スパッタリング時に異常放電等の不具合が発生する場合がある。また、４５重量％〜６０重量％のＧａを含むＣｕ−Ｇａ二元系合金を溶解鋳造すると、７０重量％以上のＧａを含む偏析相が生じる場合があり、偏析相を含むスパッタリングターゲットを用いると、スパッタリング時の熱により偏析相が溶解する場合がある。
【０００６】
したがって、本発明の目的は、緻密な組織を有すると共に、偏析相が少ないＣｕ−Ｇａ合金、スパッタリングターゲット、Ｃｕ−Ｇａ合金の製造方法、スパッタリングターゲットの製造方法を提供することにある。
【課題を解決するための手段】
【０００７】
（１）本発明は、上記目的を達成するため、複数の相を含むＣｕ−Ｇａ合金であって、４０重量％以上６０重量％以下のガリウム（Ｇａ）を含み、残部が銅（Ｃｕ）及び不可避的不純物からなり、Ｇａを８０重量％以上含む偏析相を含み、偏析相の体積の当該Ｃｕ−Ｇａ合金全体の体積に占める割合が１％以下であるＣｕ−Ｇａ合金が提供される。
【０００８】
（２）また、上記銅合金は、４０重量％以上６０重量％以下のＧａを含む粒子を含み、粒子は、０．１μｍ以上３０μｍ以下の粒径を有すると共に、粒子の体積の当該Ｃｕ−Ｇａ合金全体の体積に占める割合が９０％以上であることが好ましい。
【０００９】
（３）また、本発明は、上記目的を達成するため、複数の相を含むＣｕ−Ｇａ合金であって、４０重量％以上６０重量％以下のガリウム（Ｇａ）を含み、残部が銅（Ｃｕ）及び不可避的不純物からなり、Ｃｕ−Ｇａ合金のγ３相、及びε相を有し、γ３相の体積とε相の体積との合計の当該Ｃｕ−Ｇａ合金全体の体積に占める割合が９９％以上であるＣｕ−Ｇａ合金が提供される。
【００１０】
（４）また、上記銅合金は、γ３相は、０．１μｍ以上３０μｍ以下の粒径を有する粒子からなり、γ３相の体積の当該Ｃｕ−Ｇａ合金全体の体積に占める割合が９０％以上であることが好ましい。
【００１１】
（５）また、本発明は、上記目的を達成するため、上記（１）〜（９）のいずれか１つに記載のＣｕ−Ｇａ合金から製造されるスパッタリングターゲットが提供される。
【００１２】
（６）また、本発明は、上記目的を達成するため、Ｃｕ−Ｇａ合金の製造方法であって、４０重量％以上６０重量％以下のガリウム（Ｇａ）を含み、残部が銅（Ｃｕ）及び不可避的不純物からなる混合物を加熱して溶融させる溶融工程と、溶融させた混合物を２５４℃まで冷却し、４０重量％以上６０重量％以下のＧａを含む粒子であって、０．１μｍ以上３０μｍ以下の粒径を有する粒子を凝固させて形成すると共に、粒子の体積の当該Ｃｕ−Ｇａ合金全体の体積に占める割合が９０％以上のＣｕ−Ｇａ合金を形成する冷却工程とを備えるＣｕ−Ｇａ合金の製造方法が提供される。
【００１３】
（７）また、上記Ｃｕ−Ｇａ合金の製造方法は、冷却工程後、２００℃以上２５４℃未満の温度で８時間以上の熱処理をＣｕ−Ｇａ合金に施す熱処理工程を更に備えることができる。
【００１４】
（８）また、上記Ｃｕ−Ｇａ合金の製造方法は、冷却工程は、２０℃／ｓｅｃの冷却速度で２５４℃まで冷却することにより溶融した混合物を急冷凝固させることが好ましい。
【００１５】
（９）また、上記Ｃｕ−Ｇａ合金の製造方法は、溶融工程は、水冷鋳型若しくはルツボに入れた混合物を溶融させ、冷却工程は、水冷鋳型若しくはルツボを直接冷却することが好ましい。
【００１６】
（１０）また、本発明は、上記目的を達成するため、上記（６）〜（９）のいずれか１つに記載のＣｕ−Ｇａ合金の製造方法により製造されたＣｕ−Ｇａ合金から所定形状を有するスパッタリングターゲットを製造する工程を備えるスパッタリングターゲットの製造方法が提供される。
【発明の効果】
【００１７】
本発明に係るＣｕ−Ｇａ合金、スパッタリングターゲット、Ｃｕ−Ｇａ合金の製造方法、スパッタリングターゲットの製造方法によれば、緻密な組織を有すると共に、偏析相が少ないＣｕ−Ｇａ合金、スパッタリングターゲット、Ｃｕ−Ｇａ合金の製造方法、スパッタリングターゲットの製造方法を提供できる。
【図面の簡単な説明】
【００１８】
【図１】本発明の実施の形態に係るＣｕ−Ｇａ合金の製造の流れを示す図である。
【図２】熱処理時間と偏析相の面積率との関係を示す図である。
【発明を実施するための形態】
【００１９】
（発明者が得た知見）
本発明の実施の形態に係るＣｕ−Ｇａ合金は、発明者が得た以下の知見に基づく。すなわち、まず、４５重量％から６０重量％程度のガリウム（Ｇａ）を含む銅（Ｃｕ）を加熱して得られる溶湯を冷却すると、相図の理論上、６５０℃〜７８０℃の温度で溶湯の凝固が開始する。凝固により、４０重量％から４５重量％のＧａを含む銅合金、すなわち、γ３相が析出する。γ３相は、数十〜数百μｍの粒径を有する結晶粒子として溶湯中に存在する（なお、以下において、γ３相を「初晶」ということがある）。
【００２０】
続いて、冷却を続行して温度が２５４℃よりも低くなると、相図の理論上、γ３相のＧａ濃度よりも高いＧａ濃度の液相がγ３相の結晶粒子間に析出する（すなわち、初晶と液相とが包晶反応を起こす）。この析出物は、ε相であり、６８重量％から７０重量％のＧａを含む相である。ここで、実際には、Ｇａ−Ｃｕの銅合金としてγ３相へと反応することができず、９０重量％以上のＧａを含む液相として残留する場合がある。このような相を偏析相という。偏析相は、２９℃付近以下の温度で固化するが、Ｇａが高濃度であるので融点が低く、偏析相を含むＣｕ−Ｇａ合金から形成されるスパッタリングターゲットを用いてスパッタを実施すると、スパッタリング時に発生する熱で偏析相が融解する場合がある。
【００２１】
このような偏析相は、以下の理由により形成されるとの知見を本発明者は得た。すなわち、溶湯を冷却する場合における温度が低温であるので、初晶の固相間に存在する液相の原子の拡散速度は遅い。したがって、液相中の特にＧａがε相へと反応せずに、Ｇａの高濃度の液相が残留することが原因であるとの知見を本発明者は得た。
【００２２】
そして、本発明者は、Ｃｕ−Ｇａ合金中の偏析相を低減するには、溶湯の冷却開始後において、ε相の析出が開始する２５４℃以下の温度に溶湯の温度が達するまでの間においてγ３相の粒径を小さくしておけば、最終的に得られる合金中に存在する偏析相の量を低減することができるという技術思想を見出した。すなわち、γ３相の粒径を小さくすることでγ３相の結晶粒子間の隙間を小さくすることができ、当該隙間に存在するＧａ組織を微細化することができる。そして、この微細化によりε相への反応が促進され、偏析相の残留を抑制できるという技術思想に想到したものである。
【００２３】
具体的に、本発明者は、溶湯を２５４℃以下に冷却するまでの間に、析出するγ３相の粒径を３０μｍ以下に制御することにより、最終的に得られるＣｕ−Ｇａ合金の全体積における偏析相の体積の割合を１％以下に抑制できることを見出した。また、ε相の析出が開始する２５４℃以下に冷却するまでに結晶粒径を３０μｍ以下にするには、２５４℃まで溶湯を冷却する場合における冷却速度を従来よりも増加させることが有効であることを見出した。具体的に、本発明者は、冷却速度を２０℃／ｓｅｃ以上にすることにより、溶湯中に析出させるγ３相の結晶粒径を３０μｍ以下に制御できることを見出した。
【００２４】
更に、ε相の析出が開始する２５４℃に溶湯の温度が達した後、２５４℃より低い温度に溶湯を保持することにより、液相中の原子の拡散速度を所定の速度に維持することができる。これにより、高濃度のＧａを含む偏析相の析出を抑制でき、γ３相間に存在する液相をε相へと反応させることができることを本発明者は見出した。具体的には、溶湯の温度が２５４℃に達した後、８時間以上にわたって溶湯の温度を２２０℃以上２４０℃以下に維持することにより、最終的に製造されるＣｕ−Ｇａ合金の全体積中に占める偏析相の体積の割合を１％以下に抑制することができることを本発明者は見出した。以下、実施の形態において具体的に説明する。
【００２５】
［実施の形態］
（Ｃｕ−Ｇａ合金の概要）
本実施の形態に係るＣｕ−Ｇａ合金は、例えば、化合物半導体からなる薄膜の太陽電池の光吸収層等に用いられるＣｕ−Ｇａ合金である。すなわち、ソーダライムガラス等からなるガラス基板と、ガラス基板上に設けられる電極層と、電極層上に設けられる光吸収層と、光吸収層上に設けられるバッファ層と、バッファ層上に設けられる透明電極層とを備える太陽電池において、本実施の形態に係るＣｕ−Ｇａ合金は、光吸収層を構成する材料として用いることができる。なお、電極層は、例えば、プラス電極になるモリブデン（Ｍｏ）電極であり、光吸収層は、例えば、Ｃｕ−Ｉｎ−Ｇａ−Ｓｅ四元系合金層から形成することができる。また、バッファ層は、ＺｎＳ、ＣｄＳ等から形成することができ、透明電極層はマイナス電極として機能する。
【００２６】
具体的に、本実施の形態に係るＣｕ−Ｇａ合金は、複数の相を含むＣｕ−Ｇａ合金であって、４０重量％以上６０重量％以下のＧａを含み、残部がＣｕ及び不可避的不純物からなる。また、本実施の形態に係るＣｕ−Ｇａ合金は、Ｇａを８０重量％以上含む偏析相を含み、偏析相の体積の当該Ｃｕ−Ｇａ合金全体の体積に占める割合が１％以下に制御される。更に、Ｃｕ−Ｇａ合金は、４０重量％以上６０重量％以下のＧａを含む粒子を含み、当該粒子は、０．１μｍ以上３０μｍ以下の粒径を有すると共に、粒子の体積の当該Ｃｕ−Ｇａ合金全体の体積に占める割合が９０％以上であることが好ましい。
【００２７】
また、複数の相の観点から本実施の形態に係るＣｕ−Ｇａ合金について規定すると、本実施の形態に係るＣｕ−Ｇａ合金は、ＣｕＧａ合金のγ３相、及びε相を有して形成される。そして、γ３相の体積とε相の体積との合計の当該Ｃｕ−Ｇａ合金全体の体積に占める割合が９９％以上に制御される。また、本実施の形態に係るＣｕ−Ｇａ合金のγ３相は、０．１μｍ以上３０μｍ以下の粒径を有する粒子からなるＣｕＧａ合金から形成することもでき、γ３相の体積の当該Ｃｕ−Ｇａ合金全体の体積に占める割合は９０％以上であることが好ましい。
【００２８】
本実施の形態に係るＣｕ−Ｇａ合金を所定の形状、例えば、円板状又は矩形状に成形することにより、本実施の形態に係るＣｕ−Ｇａ合金からなるスパッタリングターゲットを提供することもできる。
【００２９】
（Ｃｕ−Ｇａ合金の製造方法）
図１は、本発明の実施の形態に係るＣｕ−Ｇａ合金の製造の流れの一例を示す。
【００３０】
本実施の形態に係るＣｕ−Ｇａ合金は、原料を溶融した後に、溶融した原料を急冷凝固することにより製造される。具体的には、まず、４０重量％以上６０重量％以下のＧａを含み、残部がＣｕ及び不可避的不純物からなる混合物を溶解炉中において加熱して溶融させる（溶融工程：ステップ１０、以下、「ステップ」を「Ｓ」と表す）。例えば、原料としての混合物を７８０℃以上に加熱することにより混合物を溶融する。ここで、溶融工程は、水冷鋳型又はルツボに混合物を入れ、水冷鋳型又はルツボを加熱することにより混合物を溶融する。
【００３１】
次に、溶融した混合物を２５４℃まで冷却する（冷却工程：Ｓ２０）。具体的には、溶融した混合物（一例として、溶融後、６５０℃以上７８０℃以下程度の温度になっている状態の溶融した混合物）を２５４℃まで急冷する。例えば、水冷鋳型又はルツボを２０℃／ｓｅｃの冷却速度で直接冷却することにより、水冷鋳型又はルツボ内の溶融した混合物を２５４℃まで急冷することができる。
【００３２】
この冷却工程により、４０重量％以上６０重量％以下のＧａを含む粒子であって、０．１μｍ以上３０μｍ以下の粒径を有する粒子（すなわち、Ｃｕ−Ｇａ合金のγ３相）が、溶融させた混合物中に凝固して形成されると共に、当該粒子の体積の当該Ｃｕ−Ｇａ合金全体の体積に占める割合が９０％以上のＣｕ−Ｇａ合金が形成される。
【００３３】
続いて、冷却工程において水冷鋳型又はルツボ内の温度が２５４℃に達した後、水冷鋳型又はルツボに対して、２００℃以上２５４℃未満の温度で８時間以上１２０時間以下の熱処理を施す（熱処理工程：Ｓ３０）。これにより、複数のγ３相の間にＣｕ−Ｇａ合金のε相が析出する。すなわち、熱処理工程により、γ３相間に存在している液相のε相への反応を促進させることができ、偏析相の析出が抑制される。
【００３４】
以上の工程を経ることにより、７０重量％以上のＧａを含有する偏析相の全体積に占める割合が１％以下である本実施の形態に係るＣｕ−Ｇａ合金（γ３相とε相とを含む）が製造される。
【００３５】
なお、上記の工程を経て製造されたＣｕ−Ｇａ合金から所定の形状（例えば、円板状、矩形状等）を有するスパッタリングターゲットを製造する工程（一例として、Ｃｕ−Ｇａ合金を所定の形状に成型する工程）を経ることにより、スパッタリングターゲットを製造することもできる。例えば、本実施の形態に係るスパッタリングターゲットは、ＣＩＧＳ太陽電池用のスパッタリングターゲットである。
【００３６】
（実施の形態の変形例）
本実施の形態に係る溶融工程を、原料の粉末粒子の粒径を微細にした後、微細な粉末の原料を焼結して焼結体を作製する工程に代えることもできる。
【００３７】
（実施の形態の効果）
本発明の実施の形態に係るＣｕ−Ｇａ合金は、４０重量％以上６０重量％のＧａを含有するＣｕとＧａとの混合物を溶解した後、所定の温度まで急冷して、その後に所定の熱処理を加えることにより製造されるので、Ｃｕ−Ｇａ合金に含まれる偏析相（すなわち、Ｇａを７０重量％以上含む相）を低減することができる。そして、本実施の形態に係るＣｕ−Ｇａ合金からスパッタリングターゲットを製造して提供することができる。これにより、当該スパッタリングターゲットを用いた場合には、スパッタリングの実施時に発生する熱により偏析相が溶解して、形成される膜に不具合が生じることを抑制できる。
【００３８】
また、本発明の実施の形態に係るＣｕ−Ｇａ合金から製造されるスパッタリングターゲットは、粉体の焼結で製造するのではなく原料を融解した後に所定の冷却工程を経て製造されるので、粉体の焼結においては発生するボイドの発生を抑制でき、緻密な組織を形成できる。更に、本実施の形態に係るスパッタリングターゲットは、粉体の焼結によって製造されたスパッタリングターゲットのように酸化物を含まないので、スパッタ時における異常放電の発生を抑制できる。これにより、本実施の形態に係るスパッタリングターゲットを用いて形成される膜は高品質の合金膜になり、例えば、当該合金膜を太陽電池に用いると、変換効率が優れた太陽電池を提供することができる。
【実施例１】
【００３９】
実施例１に係るＣｕ−Ｇａ合金として、５０重量％のＧａを含むＣｕ−Ｇａ合金を実施の形態で説明した製造方法を用いて製造した。すなわち、無酸素銅を母材にして５０重量％のＧａを添加した原料を高周波溶解炉で溶製した後、水冷銅鋳型に溶解した原料を鋳込み、水冷銅鋳型を２５４℃まで急冷することにより、直径９０ｍｍ、高さ１０ｍｍのインゴットを鋳造した。そして、当該インゴットにマッフル炉にて２４０℃、８時間の熱処理を施すことにより、実施例１に係るＣｕ−Ｇａ合金を製造した。なお、実施例１に係るＣｕ−Ｇａ合金の平均結晶粒径は、冷却工程の冷却速度を調整することにより２０μｍに制御した。
【実施例２】
【００４０】
冷却工程における冷却速度を調整することにより、最終的に製造されるＣｕ−Ｇａ合金の平均結晶粒径を３０μｍにした点を除き、実施例１と同様にしてインゴットを鋳造した後、当該インゴットにマッフル炉にて２４０℃、８時間の熱処理を施すことにより、実施例２に係るＣｕ−Ｇａ合金を製造した。
【実施例３】
【００４１】
実施例２と同様にしてインゴットを鋳造した後、当該インゴットにマッフル炉にて２４０℃、２４０時間の熱処理を施すことにより、実施例３に係るＣｕ−Ｇａ合金を製造した。
【００４２】
実施例１から実施例３に係るＣｕ−Ｇａ合金のインゴットの中央部を切断して、偏析相の面積率を測定した。なお、面積率は、切断面の結晶組織を画像解析ソフト（株式会社日本ローパー社製、Ｉｍａｇｅ  Ｐｒｏ  Ｐｌｕｓ  Ｊ）において、輝度を基準に偏析相と母相とを分離することにより、偏析相の面積率を算出した。その結果、実施例２に係るＣｕ−Ｇａ合金においては偏析相の面積率が０．７％であり、実施例３に係るＣｕ−Ｇａ合金においては偏析相の面積率が０．５％という良好な結果が得られた。
【００４３】
（比較例）
実施例２に係るＣｕ−Ｇａ合金と同一組成のＣｕ−Ｇａ合金について、冷却工程における冷却速度を調整することにより平均結晶粒径を変化させると共に、熱処理工程の熱処理条件を変化させて比較例１〜比較例７に係るＣｕ−Ｇａ合金を製造した。平均結晶粒径、及び熱処理条件の詳細を表１に示す。なお、表１においては、実施例１〜３及び比較例１〜７に係るＣｕ−Ｇａ合金の偏析相の面積率も併せて示す。また、図２には、平均結晶粒径毎に、熱処理時間と偏析相の面積率との関係を示す。
【００４４】
【表１】
2010280944.tif 000003
【００４５】
表１を参照すると、実施例２及び実施例３に係るＣｕ−Ｇａ合金において、偏析相の面積率が１％未満という良好な組織を有すると共に平均結晶粒径が３０μｍという良好な微細組織を有することが示された。一方、比較例１〜７に係るＣｕ−Ｇａ合金はいずれも、偏析相の面積率が１％を超えることが示された。
【００４６】
具体的に、比較例１及び比較例２に係るＣｕ−Ｇａ合金は、熱処理を実施せずに製造した合金であり、熱処理を実施しないと偏析相の面積率が１％を超えたままであることが示された。また、比較例３〜比較例７に係るＣｕ−Ｇａ合金は、平均結晶粒径が１００μｍ以上の合金であり、結晶粒が粗大な場合には、熱処理工程を実施しても偏析相の面積率が１％を超えたままであることが示された。
【００４７】
また、図２を参照すると、平均結晶粒径が２０μｍの場合（実施例１）、３０μｍの場合（実施例２及び３）には、熱処理時間が８時間以上になると、偏析相の面積率が１％未満になることが示された。
【００４８】
以上、本発明の実施の形態及び実施例を説明したが、上記に記載した実施の形態及び実施例は特許請求の範囲に係る発明を限定するものではない。また、実施の形態及び実施例の中で説明した特徴の組合せの全てが発明の課題を解決するための手段に必須であるとは限らない点に留意すべきである。
【図１】
2010280944.tif 000004
【図２】
2010280944.tif 000005